(57)【要約】  本発明は、フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とすることを特徴とする酸基含有（メタ）アクリレート樹脂を提供する。この酸基含有（メタ）アクリレート樹脂は、高い光感度及び優れたアルカリ現像性を有しており、絶縁信頼性に優れた硬化物を形成することができる。【特許請求の範囲】
【請求項１】
フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とすることを特徴とする酸基含有（メタ）アクリレート樹脂。
【請求項２】
前記酸基含有（メタ）アクリレート樹脂の酸価が、３０〜１５０ｍｇＫＯＨ／ｇの範囲である請求項１記載の酸基含有（メタ）アクリレート樹脂。
【請求項３】
前記Ｎ−アルコキシアルキル（メタ）アクリルアミド化合物（Ｃ）と酸無水物（Ｄ）との当量比［（Ｃ）／（Ｄ）］が、０．２〜７の範囲である請求項１または２記載の酸基含有（メタ）アクリレート樹脂。
【請求項４】
前記酸基含有（メタ）アクリレート樹脂中の重合性不飽和結合基当量が、２５０〜１６００ｇ／ｅｑの範囲である請求項１〜３のいずれか１項記載の酸基含有（メタ）アクリレート樹脂。
【請求項５】
請求項１〜４のいずれか１項記載の酸基含有（メタ）アクリレート樹脂と、光重合開始剤とを含有することを特徴とする硬化性樹脂組成物。
【請求項６】
請求項５記載の硬化性樹脂組成物の硬化反応物であることを特徴とする硬化物。
【請求項７】
請求項５載の硬化性樹脂組成物からなることを特徴とする絶縁材料。
【請求項８】
請求項５記載の硬化性樹脂組成物からなることを特徴とするソルダーレジスト用樹脂材料。
【請求項９】
請求項８記載のソルダーレジスト用樹脂材料からなることを特徴とするレジスト部材。
【発明の詳細な説明】
【技術分野】
【０００１】
本発明は、高い光感度及び優れたアルカリ現像性を有し、硬化物における絶縁信頼性に優れた酸基含有（メタ）アクリレート樹脂、これを含有する硬化性樹脂組成物、硬化物、絶縁材料、ソルダーレジスト用樹脂材料及びレジスト部材に関する。
【背景技術】
【０００２】
プリント配線基板用のソルダーレジスト用樹脂材料には、エポキシ樹脂をアクリル酸でアクリレート化した後、酸無水物を反応させて得られる酸基含有エポキシアクリレート樹脂が広く用いられている。ソルダーレジスト用樹脂材料に対する要求性能は、少ない露光量で硬化すること、アルカリ現像性に優れること等が挙げられる。【０００３】
従来知られているソルダーレジスト用樹脂材料として、クレゾールノボラック型エポキシ樹脂とアクリル酸と無水フタル酸とを反応させて得られる中間体に、更にテトラヒドロ無水フタル酸を反応させて得られる酸基含有エポキシアクリレート樹脂が知られているが（例えば、特許文献１参照。）、光感度及びアルカリ現像性が十分でなく、昨今ますます高まる要求性能を満足するものではなかった。【０００４】
また、前記酸基含有エポキシアクリレート樹脂は、原料とするエポキシ樹脂がすでに塩素イオンを多く含有していることから、長期間の使用に伴い塩素イオンが遊離し、回路をイオン化することで、エレクトロマイグレーションによる絶縁破壊を起こす場合があるなど、絶縁信頼性が十分ではなかった。【０００５】
そこで、硬化物における高い絶縁信頼性を有し、光感度及びアルカリ現像性に優れた材料が求められていた。
【先行技術文献】
【特許文献】
【０００６】
【特許文献１】特開平８−２５９６６３号公報
【発明の概要】
【発明が解決しようとする課題】
【０００７】
本発明が解決しようとする課題は、高い光感度及び優れたアルカリ現像性を有し、硬化物における絶縁信頼性に優れた酸基含有（メタ）アクリレート樹脂、これを含有する硬化性樹脂組成物、硬化物、絶縁材料、ソルダーレジスト用樹脂材料及びレジスト部材を提供することである。
【課題を解決するための手段】
【０００８】
本発明者らは、上記の課題を解決すべく鋭意研究した結果、フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とした酸基含有（メタ）アクリレート樹脂を用いることによって、樹脂中の塩素イオン含有量を低減でき、上記課題を解決できることを見出し、本発明を完成させた。【０００９】
すなわち、本発明は、フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とすることを特徴とする酸基含有（メタ）アクリレート樹脂、これを含有する硬化性樹脂組成物、前記硬化性樹脂組成物からなる絶縁材料、ソルダーレジスト用樹脂材料及びレジスト部材に関するものである。
【発明の効果】
【００１０】
本発明の酸基含有（メタ）アクリレート樹脂は、高い光感度及び優れたアルカリ現像性を有し、硬化物における絶縁信頼性に優れることから、前記酸基含有（メタ）アクリレート樹脂と、光重合開始剤とを含有した硬化性樹脂組成物は、絶縁材料、ソルダーレジスト用樹脂材料、及び前記ソルダーレジスト用樹脂からなるレジスト部材に好適に用いることができる。
【発明を実施するための形態】
【００１１】
本発明の酸基含有（メタ）アクリレート樹脂は、フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とすることを特徴とする。
【００１２】
なお、本発明において、「（メタ）アクリレート樹脂」とは、分子中にアクリロイル基及びメタクリロイル基の一方または両方を有する樹脂のことをいう。また、「（メタ）アクリロイル基」とは、アクリロイル基及びメタクリロイル基の一方または両方のことをいい、「（メタ）アクリレート」とは、アクリレート及びメタクリレートの一方また両方をいう。
【００１３】
前記酸基含有（メタ）アクリレート樹脂が含有する酸基としては、例えば、カルボキシル基、スルホン酸基、燐酸基等が挙げられる。これらの中でも優れたアルカリ現像性を発現することから、カルボキシル基が好ましい。
【００１４】
前記フェノール性水酸基含有樹脂（Ａ）とは、分子内にフェノール性水酸基を２つ以上有する樹脂をいい、例えば、芳香族ポリヒドロキシ化合物や、分子内にフェノール性水酸基を１つ有する化合物（ａ１）の１種または２種以上を反応原料とするノボラック型フェノール樹脂や、前記フェノール性水酸基を有する化合物（ａ１）と下記構造式（ｘ−１）〜（ｘ−５）の何れかで表される化合物（ｘ）とを必須の反応原料とする反応生成物等が挙げられる。
【００１５】
【化１】
2019049721.tif 000002
［式中ｈは、０または１である。Ｒ１は、それぞれ独立に脂肪族炭化水素基、アルコキシ基、ハロゲン原子、アリール基、アリールオキシ基、アラルキル基の何れかであり、ｉは、０または１〜４の整数である。Ｚは、ビニル基、ハロメチル基、ヒドロキシメチル基、アルキルオキシメチル基の何れかである。Ｙは、炭素原子数１〜４のアルキレン基、酸素原子、硫黄原子、カルボニル基の何れかである。ｊは１〜４の整数である。］
【００１６】
前記芳香族ポリヒドロキシ化合物としては、例えば、ジヒドロキシベンゼン、トリヒドロキシベンゼン、テトラヒドロキシベンゼン、ジヒドロキシナフタレン、トリヒドロキシナフタレン、テトラヒドロキシナフタレン、ジヒドロキシアントラセン、トリヒドロキシアントラセン、テトラヒドロキシアントラセン、ビフェノール、テトラヒドロキシビフェニル、ビスフェノール等の他、これらの芳香核上に１つまたは複数の置換基を有する化合物などが挙げられる。また、芳香核上の置換基としては、例えば、メチル基、エチル基、ビニル基、プロピル基、ブチル基、ペンチル基、へキシル基、シクロへキシル基、ヘプチル基、オクチル基、ノニル基等の脂肪族炭化水素基；メトキシ基、エトキシ基、プロピルオキシ基、ブトキシ基等のアルコキシ基；フッ素原子、塩素原子、臭素原子等のハロゲン原子；フェニル基、ナフチル基、アントリル基、及びこれらの芳香核上に前記脂肪族炭化水素基、前記アルコキシ基、前記ハロゲン原子等が置換したアリール基；フェニルオキシ基、ナフチルオキシ基、及びこれらの芳香核上に前記脂肪族炭化水素基、前記アルコキシ基、前記ハロゲン原子等が置換したアリールオキシ基；フェニルメチル基、フェニルエチル基、ナフチルメチル基、ナフチルエチル基、及びこれらの芳香核上に前記脂肪族炭化水素基、前記アルコキシ基、前記ハロゲン原子等が置換したアラルキル基などが挙げられる。これらの芳香族ポリヒドロキシ化合物は、単独で用いることも２種以上を併用することもできる。これらの中でも、高い絶縁信頼性を有する硬化物を形成可能な酸基含有（メタ）アクリレート樹脂が得られることから、ハロゲンを含有しない化合物が好ましい。
【００１７】
前記分子内にフェノール性水酸基を１つ有する化合物（ａ１）としては、芳香核上に水酸基を１つ有する芳香族化合物であれば何れの化合物でもよく、例えば、フェノール或いはフェノールの芳香核上に１つまたは複数の置換基を有するフェノール化合物、ナフトール或いはナフトールの芳香核上に１つまたは複数の置換基を有するナフトール化合物、アントラセノール或いはアントラセノールの芳香核上に１つまたは複数の置換基を有するアントラセノール化合物等が挙げられる。また、芳香核上の置換基としては、例えば、脂肪族炭化水素基、アルコキシ基、ハロゲン原子、アリール基、アリールオキシ基、アラルキル基等が挙げられ、其々の具体例は前述の通りである。これらのフェノール性水酸基を１つ有する化合物（ａ１）は、単独で用いることも、２種以上を併用することもできる。これらの中でも、高い光感度及び優れたアルカリ現像性を有し、絶縁信頼性に優れた硬化物を形成可能な酸基含有（メタ）アクリレート樹脂が得られることから、フェノール化合物が好ましく、フェノールまたはこれらの芳香核上に前記置換基を１つまたは２つ有する化合物が好ましい。芳香核上の置換基としては、炭素原子数１〜６の脂肪族炭化水素基またはアラルキル基が好ましい。
【００１８】
前記分子内にフェノール性水酸基を１つ有する化合物（ａ１）と前記化合物（ｘ）との反応は、酸触媒条件下、８０〜２００℃程度の温度条件下で加熱撹拌する方法により行うことができる。前記分子内にフェノール性水酸基を１つ有する化合物（ａ１）と前記化合物（ｘ）との反応割合は、前記化合物（ｘ）１モルに対して、前記分子内にフェノール性水酸基を有する化合物（ａ１）が、０．５〜５モルとなる割合であることが好ましい。
【００１９】
前記環状カーボネート化合物（Ｂ１）としては、例えば、エチレンカーボネート、プロピレンカーボネート、ブチレンカーボネート、ペンチレンカーボネート等が挙げられる。これらの環状カーボネート化合物は、単独で用いることも２種以上を併用することもできる。また、これらの中でも、高い光感度及び優れたアルカリ現像性を有し、絶縁信頼性に優れた硬化物を形成可能な酸基含有（メタ）アクリレート樹脂が得られることから、エチレンカーボネート、またはプロピレンカーボネートが好ましい。
【００２０】
前記環状エーテル化合物（Ｂ２）としては、例えば、エチレンオキサイド、プロピレンオキサイド、テトラヒドロフラン等が挙げられる。これらの環状エーテル化合物は、単独で用いることも２種以上を併用することもできる。また、これらの中でも、高い光感度及び優れたアルカリ現像性を有し、絶縁信頼性に優れた硬化物を形成可能な酸基含有（メタ）アクリレート樹脂が得られることから、エチレンオキサイド、またはプロピレンオキサイドが好ましい。
【００２１】
前記Ｎ−アルコキシアルキル（メタ）アクリルアミド化合物（Ｃ）としては、例えば、Ｎ−メトキシメチル（メタ）アクリルアミド、Ｎ−エトキシメチル（メタ）アクリルアミド、Ｎ−ブトキシメチル（メタ）アクリルアミド、Ｎ−メトキシエチル（メタ）アクリルアミド、Ｎ−エトキシエチル（メタ）アクリルアミド、Ｎ−ブトキシエチル（メタ）アクリルアミド等が挙げられる。これらのＮ−アルコキシアルキル（メタ）アクリルアミド化合物は、単独で用いることも２種以上を併用することもできる。また、これらの中でも、高い光感度及び優れたアルカリ現像性を有し、絶縁信頼性に優れた硬化物を形成可能な酸基含有（メタ）アクリレート樹脂が得られることから、Ｎ−メトキシメチル（メタ）アクリルアミドが好ましい。
【００２２】
前記酸無水物（Ｄ）としては、例えば、無水フタル酸、無水コハク酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、オクテニル無水コハク酸、テトラプロぺニル無水コハク酸等が挙げられる。これらの酸無水物は、単独で用いることも２種以上を併用することもできる。また、これらの中でも、高い光感度及び優れたアルカリ現像性を有し、絶縁信頼性に優れた硬化物を形成可能な酸基含有（メタ）アクリレート樹脂が得られることから、テトラヒドロ無水フタル酸、無水コハク酸が好ましい。
【００２３】
前記Ｎ−アルコキシアルキル（メタ）アクリルアミド化合物（Ｃ）と前記酸無水物（Ｄ）との当量比［（Ｃ）／（Ｄ）］は、高い光感度及び優れたアルカリ現像性を有する酸基含有（メタ）アクリレート樹脂が得られることから、０．２〜７の範囲が好ましく、０．２５〜６．７の範囲がより好ましい。
【００２４】
本発明の酸価含有（メタ）アクリレート樹脂の製造方法は、特に限定されず、どのような方法にて製造してもよい。例えば、反応原料の全てを一括で反応させる方法で製造してもよいし、反応原料を順次反応させる方法で製造してもよい。なかでも、反応の制御が容易であることから、先に前記フェノール性水酸基含有樹脂（Ａ）と、前記環状カーボネート化合物（Ｂ１）または前記環状エーテル化合物（Ｂ２）とを反応させて、次いで、前記Ｎ−アルコキシアルキル（メタ）アクリルアミド化合物（Ｃ）を反応させた後、前記酸無水物（Ｄ）を反応させる方法が好ましい。該反応は、例えば、前記フェノール性水酸基含有樹脂（Ａ）と前記前記環状カーボネート化合物（Ｂ１）または前記環状エーテル化合物（Ｂ２）とを塩基性触媒の存在下、１００〜２００℃の温度範囲で反応させた後、酸触媒の存在下、前記Ｎ−アルコキシアルキル（メタ）アクリルアミド化合物（Ｃ）を８０〜１４０℃の温度範囲で反応させ、次いで、前記酸無水物（Ｄ）を加え、８０〜１４０℃の温度範囲で反応させる方法等により行うことができる。
【００２５】
前記塩基性触媒としては、例えば、水酸化カルシウム、水酸化バリウム等のアルカリ土類金属水酸化物；炭酸ナトリウム、炭酸カリウム等のアルカリ金属炭酸塩；水酸化ナトリウム、水酸化カリウム等のアルカリ金属水酸化物；、トリメチルホスフィン、トリブチルホスフィン、トリフェニルホスフィン等のリン化合物；トリエチルアミン、トリブチルアミン、ジメチルベンジルアミン等のアミン化合物などが挙げられる。これらの塩基性触媒は、単独で用いることも２種以上を併用することもできる。
【００２６】
前記酸触媒としては、例えば、塩酸、硫酸、リン酸等の無機酸、メタンスルホン酸、パラトルエンスルホン酸、シュウ酸等の有機酸、三フッ化ホウ素、無水塩化アルミニウム、塩化亜鉛等のルイス酸などが挙げられる。これらの酸触媒は、単独で用いることも２種以上を併用することもできる。
【００２７】
また、該反応は、必要に応じて有機溶剤中で行ってもよい。前記有機溶剤としては例えば、メチルエチルケトン、アセトン、イソブチルケトン等のケトン溶剤；テトラヒドロフラン、ジオキソラン等の環状エーテル溶剤；酢酸メチル、酢酸エチル、酢酸ブチル等のエステル溶剤；トルエン、キシレン、ソルベントナフサ等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテル等のアルコール溶剤；アルキレングリコールモノアルキルエーテル、ジアルキレングリコールモノアルキルエーテル、ジアルキレングリコールモノアルキルエーテルアセテート等のグリコールエーテル溶剤などが挙げられる。これらの有機溶剤は、単独で用いることも２種以上を併用することもできる。また、前記有機溶剤の使用量は、反応効率が良好となることから、反応原料の合計質量に対して、０．１〜５倍量程度の範囲で用いることが好ましい。
【００２８】
本発明の酸基含有（メタ）アクリレート樹脂の具体的構造は特に限定されず、フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とし、樹脂中に酸基及び（メタ）アクリロイル基を有するものであればよいが、得られる前記酸基含有（メタ）アクリレート樹脂としては、例えば、下記構造式（１）で表される構造部位（Ｉ）と下記構造式（２）で表される構造部位（ＩＩ）とを繰り返し構造単位とする樹脂構造を有するものが挙げられる。
【００２９】
【化２】
2019049721.tif 000003
［式中Ｒ３は、それぞれ独立に水素原子または炭素原子数１〜４の炭化水素基である。Ｒ４は、それぞれ独立に水素原子、炭素原子数１〜４の炭化水素基、炭素原子数１〜４のアルコキシ基、ハロゲン原子の何れかであり、ｎは、それぞれ独立に１または２である。Ｒ５は、それぞれ独立にメチレン基または下記構造式（ｘ’−１）〜（ｘ’−５）の何れかで表される構造部位である。Ｒ６、Ｒ７は、それぞれ独立に水素原子または炭素原子数１〜２０の炭化水素基である。また、Ｒ６とＲ７とが、連結して飽和または不飽和の環を形成してもよい。Ｒ８は、炭素原子数１〜１２の炭化水素基である。Ｒ９は、水素原子またはメチル基である。ｘは、前記Ｒ４で表される構造部位、或いは、構造式（１）で表される構造部位（Ｉ）または構造式（２）で表される構造部位（ＩＩ）とが、＊印が付されたＲ５を介して連結する結合点である。］
【００３０】
【化３】
2019049721.tif 000004
［式中ｈは、０または１である。Ｒ１０は、それぞれ独立して脂肪族炭化水素基、アルコキシ基、ハロゲン原子、アリール基、アラルキル基の何れかであり、ｉは、０または１〜４の整数である。Ｒ１１は、水素原子またはメチル基である。Ｗは、下記構造式（ｗ−１）または（ｗ−２）である。Ｙは、炭素原子数１〜４のアルキレン基、酸素原子、硫黄原子、カルボニル基の何れかである。ｊは、１〜４の整数である。］
【００３１】
【化４】
2019049721.tif 000005
［式中Ｒ１２は、それぞれ独立に水素原子または炭素原子数１〜４の炭化水素基である。Ｒ１３、Ｒ１４は、それぞれ独立に水素原子または炭素原子数１〜２０の炭化水素基である。また、Ｒ１３とＲ１４とが、連結して飽和または不飽和の環を形成してもよい。Ｒ１５は、炭素原子数１〜１２の炭化水素基である。Ｒ１６は、水素原子またはメチル基である。］
【００３２】
前記酸基含有（メタ）アクリレート樹脂の酸価は、高い光感度及び優れたアルカリ現像性を有し、絶縁信頼性に優れた硬化物を形成可能な酸基含有（メタ）アクリレート樹脂が得られることから、３０〜１５０ｍｇＫＯＨ／ｇが好ましく、４０〜１００ｍｇＫＯＨ／ｇの範囲がより好ましい。なお、本発明において、前記酸基含有（メタ）アクリレート樹脂の酸価は、ＪＩＳ  Ｋ  ００７０（１９９２）の中和滴定法に基づいて測定される値である。
【００３３】
また、前記酸基含有（メタ）アクリレート樹脂中の重合性不飽和結合基当量は、高い光感度及び優れたアルカリ現像性を有し、絶縁信頼性に優れた硬化物を形成可能な酸基含有（メタ）アクリレート樹脂が得られることから、２５０〜１６００ｇ／ｅｑが好ましく、２６０〜１０００ｇ／ｅｑの範囲がより好ましい。
【００３４】
さらに、前記酸基含有（メタ）アクリレート樹脂中の塩素イオン含有量は、絶縁信頼性に優れた硬化物を形成可能な酸基含有（メタ）アクリレート樹脂が得られることから、１００ｐｐｍ未満であることが好ましく、樹脂中に塩素イオンを含まないことがより好ましい。なお、塩素イオン含有量が１００ｐｐｍ以上であると、前記酸基含有（メタ）アクリレート樹脂をソルダーレジスト用樹脂材料として用いた場合、長期間の使用に伴い、塩素イオンが遊離し、回路をイオン化することで、エレクトロマイグレーションによる絶縁破壊を起こす可能性がある。
【００３５】
本発明の酸基含有（メタ）アクリレート樹脂は、分子構造中に重合性の（メタ）アクリロイル基を有することから、例えば、光重合開始剤を添加することにより硬化性樹脂組成物として用いることができる。
【００３６】
前記光重合開始剤は、例えば、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、チオキサントン及びチオキサントン誘導体、２，２′−ジメトキシ−１，２−ジフェニルエタン−１−オン、ジフェニル（２，４，６−トリメトキシベンゾイル）ホスフィンオキシド、２，４，６−トリメチルベンゾイルジフェニルホスフィンオキシド、ビス（２，４，６−トリメチルベンゾイル）フェニルホスフィンオキシド、２−メチル−１−（４−メチルチオフェニル）−２−モルフォリノプロパン−１−オン、２−ベンジル−２−ジメチルアミノ−１−（４−モルホリノフェニル）−ブタン−１−オン等が挙げられる。
【００３７】
前記光重合開始剤の市販品としては、例えば、「イルガキュア−１８４」、「イルガキュア−１４９」、「イルガキュア−２６１」、「イルガキュア−３６９」、「イルガキュア−５００」、「イルガキュア−６５１」、「イルガキュア−７５４」、「イルガキュア−７８４」、「イルガキュア−８１９」、「イルガキュア−９０７」、「イルガキュア−１１１６」、「イルガキュア−１６６４」、「イルガキュア−１７００」、「イルガキュア−１８００」、「イルガキュア−１８５０」、「イルガキュア−２９５９」、「イルガキュア−４０４３」、「ダロキュア−１１７３」（ＢＡＳＦジャパン株式会社製）、「ルシリンＴＰＯ」（ＢＡＳＦ社製）、「カヤキュア−ＤＥＴＸ」、「カヤキュア−ＭＢＰ」、「カヤキュア−ＤＭＢＩ」、「カヤキュア−ＥＰＡ」、「カヤキュア−ＯＡ」（日本化薬株式会社製）、「バイキュア−１０」、「バイキュア−５５」（ストウファ・ケミカル社製）、「トリゴナルＰ１」（アクゾ社製）、「サンドレイ１０００」（サンドズ社製）、「ディープ」（アプジョン社製）、「クオンタキュア−ＰＤＯ」、「クオンタキュア−ＩＴＸ」、「クオンタキュア−ＥＰＤ」（ワードブレンキンソップ社製）等が挙げられる。
【００３８】
前記光重合開始剤の添加量は、例えば、前記硬化性樹脂組成物１００質量部に対し、１〜２０質量部の範囲で用いることが好ましい。
【００３９】
本発明の硬化性樹脂組成物は、前記酸基含有（メタ）アクリレート樹脂以外のその他の樹脂成分を含有しても良い。前記その他の樹脂成分としては、例えば、ビスフェノール型エポキシ樹脂、ノボラック型エポキシ樹脂等のエポキシ樹脂に、（メタ）アクリル酸、ジカルボン酸無水物、必要に応じて不飽和モノカルボン酸無水物等を反応させて得られる、樹脂中にカルボキシル基と（メタ）アクリロイル基とを有する樹脂、各種の（メタ）アクリレートモノマー等が挙げられる。
【００４０】
前記（メタ）アクリレートモノマーとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、オクチル（メタ）アクリレート等の脂肪族モノ（メタ）アクリレート化合物；シクロヘキシル（メタ）アクリレート、イソボルニル（メタ）アクリレート、アダマンチルモノ（メタ）アクリレート等の脂環型モノ（メタ）アクリレート化合物；グリシジル（メタ）アクリレート、テトラヒドロフルフリルアクリレート等の複素環型モノ（メタ）アクリレート化合物；ベンジル（メタ）アクリレート、フェニル（メタ）アクリレート、フェニルベンジル（メタ）アクリレート、フェノキシ（メタ）アクリレート、フェノキシエチル（メタ）アクリレート、フェノキシエトキシエチル（メタ）アクリレート、２−ヒドロキシ−３−フェノキシプロピル（メタ）アクリレート、フェノキシベンジル（メタ）アクリレート、ベンジルベンジル（メタ）アクリレート、フェニルフェノキシエチル（メタ）アクリレート等の芳香族モノ（メタ）アクリレート化合物等のモノ（メタ）アクリレート化合物：前記各種のモノ（メタ）アクリレートモノマーの分子構造中に（ポリ）オキシエチレン鎖、（ポリ）オキシプロピレン鎖、（ポリ）オキシテトラメチレン鎖等のポリオキシアルキレン鎖を導入した（ポリ）オキシアルキレン変性モノ（メタ）アクリレート化合物；前記各種のモノ（メタ）アクリレート化合物の分子構造中に（ポリ）ラクトン構造を導入したラクトン変性モノ（メタ）アクリレート化合物；エチレングリコールジ（メタ）アクリレート、プロピレングリコールジ（メタ）アクリレート、ブタンジオールジ（メタ）アクリレート、ヘキサンジオールジ（メタ）アクリレート、ネオペンチルグリコールジ（メタ）アクリレート等の脂肪族ジ（メタ）アクリレート化合物；１，４−シクロヘキサンジメタノールジ（メタ）アクリレート、ノルボルナンジ（メタ）アクリレート、ノルボルナンジメタノールジ（メタ）アクリレート、ジシクロペンタニルジ（メタ）アクリレート、トリシクロデカンジメタノールジ（メタ）アクリレート等の脂環型ジ（メタ）アクリレート化合物；ビフェノールジ（メタ）アクリレート、ビスフェノールジ（メタ）アクリレート等の芳香族ジ（メタ）アクリレート化合物；前記各種のジ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入したポリオキシアルキレン変性ジ（メタ）アクリレート化合物；前記各種のジ（メタ）アクリレート化合物の分子構造中に（ポリ）ラクトン構造を導入したラクトン変性ジ（メタ）アクリレート化合物；トリメチロールプロパントリ（メタ）アクリレート、グリセリントリ（メタ）アクリレート等の脂肪族トリ（メタ）アクリレート化合物；前記脂肪族トリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した（ポリ）オキシアルキレン変性トリ（メタ）アクリレート化合物；前記脂肪族トリ（メタ）アクリレート化合物の分子構造中に（ポリ）ラクトン構造を導入したラクトン変性トリ（メタ）アクリレート化合物；ペンタエリスリトールテトラ（メタ）アクリレート、ジトリメチロールプロパンテトラ（メタ）アクリレート、ジペンタエリスリトールヘキサ（メタ）アクリレート等の４官能以上の脂肪族ポリ（メタ）アクリレート化合物；前記脂肪族ポリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した４官能以上の（ポリ）オキシアルキレン変性ポリ（メタ）アクリレート化合物；前記脂肪族ポリ（メタ）アクリレート化合物の分子構造中に（ポリ）ラクトン構造を導入した４官能以上のラクトン変性ポリ（メタ）アクリレート化合物などが挙げられる。
【００４１】
本発明の硬化性樹脂組成物は、塗工粘度調節等の目的で有機溶剤を含有してもよく、その種類や添加量は、所望の性能に応じて適宜選択及び調整される。
【００４２】
前記有機溶剤としては、例えば、メチルエチルケトン、アセトン、イソブチルケトン等のケトン溶剤；テトラヒドロフラン、ジオキソラン等の環状エーテル溶剤；酢酸メチル、酢酸エチル、酢酸ブチル等のエステル溶剤；トルエン、キシレン、ソルベントナフサ等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテル等のアルコール溶剤；アルキレングリコールモノアルキルエーテル、ジアルキレングリコールモノアルキルエーテル、ジアルキレングリコールモノアルキルエーテルアセテート等のグリコールエーテル溶剤などが挙げられる。これらの有機溶剤は、単独で用いることも２種以上を併用することもできる。
【００４３】
また、本発明の硬化性樹脂組成物には、必要に応じて、無機微粒子やポリマー微粒子、顔料、消泡剤、粘度調整剤、レベリング剤、難燃剤、保存安定化剤等の各種添加剤を含有することもできる。
【００４４】
本発明の硬化物は、前記硬化性樹脂組成物に、活性エネルギー線を照射することで得ることができる。前記活性エネルギー線としては、例えば、紫外線、電子線、α線、β線、γ線等の電離放射線が挙げられる。また、前記活性エネルギー線として、紫外線を用いる場合、紫外線による硬化反応を効率よく行う上で、窒素ガス等の不活性ガス雰囲気下で照射してもよく、空気雰囲気下で照射してもよい。
【００４５】
紫外線発生源としては、実用性、経済性の面から紫外線ランプが一般的に用いられている。具体的には、低圧水銀ランプ、高圧水銀ランプ、超高圧水銀ランプ、キセノンランプ、ガリウムランプ、メタルハライドランプ、太陽光、ＬＥＤ等が挙げられる。
【００４６】
また、本発明の硬化性樹脂組成物を硬化させて得られた硬化物は、高い絶縁信頼性を有し、光感度及びアルカリ現像性に優れることから、例えば、半導体デバイス用途における、ソルダーレジスト、層間絶縁材料、パッケージ材、アンダーフィル材、回路素子等のパッケージ接着層や、集積回路素子と回路基板の接着層として好適に用いることができる。また、ＬＣＤ、ＯＥＬＤに代表される薄型ディスプレイ用途における、薄膜トランジスタ保護膜、液晶カラーフィルタ保護膜、カラーフィルタ用顔料レジスト、ブラックマトリックス用レジスト、スペーサー等に好適に用いることができる。
【００４７】
本発明のソルダーレジスト用樹脂材料は、前記酸基含有（メタ）アクリレート樹脂及び前記光重合開始剤を含有する硬化性樹脂組成物に、必要に応じて、例えば、硬化剤、硬化促進剤、有機溶剤、無機微粒子やポリマー微粒子、顔料、消泡剤、粘度調整剤、レベリング剤、難燃剤、保存安定化剤等の各種添加剤等を用いることができる。
【００４８】
前記硬化剤としては、前記酸基含有（メタ）アクリレート樹脂中のカルボキシル基と反応し得る官能基を有するものであれば特に制限されず、例えば、エポキシ樹脂が挙げられる。前記エポキシ樹脂としては、例えば、ビスフェノール型エポキシ樹脂、フェニレンエーテル型エポキシ樹脂、ナフチレンエーテル型エポキシ樹脂、ビフェニル型エポキシ樹脂、トリフェニルメタン型エポキシ樹脂、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、ジシクロペンタジエン−フェノール付加反応型エポキシ樹脂等が挙げられる。これらのエポキシ樹脂は、単独で用いることも２種以上を併用することもできる。また、これらの中でも、硬化物における耐熱性に優れることから、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂等のノボラック型エポキシ樹脂が好ましく、軟化点が５０〜１２０℃の範囲であるものが特に好ましい。
【００４９】
前記硬化促進剤とは、前記硬化剤の硬化反応を促進するものであり、前記硬化剤としてエポキシ樹脂を用いる場合には、例えば、リン系化合物、第３級アミン、イミダゾール、有機酸金属塩、ルイス酸、アミン錯塩等が挙げられる。これらの硬化促進剤は、単独で用いることも２種以上を併用することもできる。また、前記硬化促進剤の添加量は、例えば、前記硬化剤１００質量部に対して１〜１０質量部の範囲で用いることが好ましい。
【００５０】
前記有機溶剤としては、前記酸基含有（メタ）アクリレート樹脂や硬化剤等の各種成分を溶解し得るものであれば特に限定されず、例えば、メチルエチルケトン、アセトン、イソブチルケトン等のケトン溶剤；テトラヒドロフラン、ジオキソラン等の環状エーテル溶剤；酢酸メチル、酢酸エチル、酢酸ブチル等のエステル溶剤；トルエン、キシレン、ソルベントナフサ等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテルなどのアルコール溶剤；アルキレングリコールモノアルキルエーテル、ジアルキレングリコールモノアルキルエーテル、ジアルキレングリコールモノアルキルエーテルアセテート等のグリコールエーテル溶剤などが挙げられる。これらの有機溶剤は、単独で用いることも２種以上を併用することもできる。
【００５１】
本発明のレジスト部材は、例えば、前記ソルダーレジスト用樹脂材料を基材上に塗布し、６０〜１００℃程度の温度範囲で有機溶媒を揮発乾燥させた後、所望のパターンが形成されたフォトマスクを通して活性エネルギー線にて露光させ、アルカリ水溶液にて未露光部を現像し、更に１４０〜１８０℃程度の温度範囲で加熱硬化させて得ることができる。
【実施例】
【００５２】
以下、実施例と比較例とにより、本発明を具体的に説明する。【００５３】
（合成例１：水酸基含有樹脂（１）の合成）
温度計、攪拌機、及び還流冷却器を備えたフラスコに、ジエチレングリコールモノメチルエーテルアセテート７０．３質量部を入れ、フェノール性水酸基含有樹脂（Ａ−１）としてクレゾールノボラック型フェノール樹脂（ＤＩＣ株式会社製「ＰＨＥＮＯＬＩＴＥ  ＫＡ−１１６５」、水酸基当量；１１９ｇ／ｅｑ、軟化点；１２５℃）１２０質量部を溶解させた。次いで、エチレンカーボネート８８質量部、トリフェニルフォスフィン０．６質量部を添加し、窒素雰囲気下において１６０℃で８時間反応を行い水酸基含有樹脂（１）を得た。【００５４】
（合成例２：水酸基含有樹脂（２）の合成）
温度計、攪拌機、及び還流冷却器を備えたフラスコに、ジエチレングリコールモノメチルエーテルアセテート６３．９質量部を入れ、フェノール性水酸基含有樹脂（Ａ−２）としてフェノールノボラック型フェノール樹脂（ＤＩＣ株式会社製「ＰＨＥＮＯＬＩＴＥ  ＴＤ−２０９３」、水酸基当量；１０４ｇ／ｅｑ、軟化点；１００℃）１０５質量部を溶解させた。次いで、エチレンカーボネート８８質量部、トリフェニルフォスフィン０．５質量部を添加し、窒素雰囲気下において１６０℃で８時間反応を行い水酸基含有樹脂（２）を得た。【００５５】
（合成例３：フェノール性水酸基含有樹脂（Ａ−３）の合成）
温度計、攪拌機、及び還流冷却器を備えたフラスコに、ｏ−ジヒドロキシベンゼン１００質量部、シュウ酸１．１質量部と４１．５質量％ホルムアルデヒド水溶液を添加し、窒素雰囲気下で１０５℃に昇温した。次いで、１０５℃で４１．５質量％ホルムアルデヒド水溶液５０．４質量部を３時間かけて滴下し、１時間ホールドした。次いで、１３０℃に昇温し、１時間ホールドした後、１８０℃に昇温し、１時間ホールドした。１５０℃に冷却後、減圧し、未反応物を除去して、フェノール性水酸基含有樹脂（Ａ−３）を得た。【００５６】
（合成例４：水酸基含有樹脂（３）の合成）【００５７】
温度計、攪拌器、及び還流冷却器を備えたフラスコに、ジエチレングリコールモノメチルエーテルアセテート５４．２質量部を入れ、合成例３で得たフェノール性水酸基含有樹脂（Ａ−３）１２０質量部を溶解させた。次いで、エチレンカーボネート１８４．８質量部、トリフェニルフォスフィン０．６質量部を添加し、窒素雰囲気下において１７０℃で６時間反応を行なった。次いで、エチレンカーボネート８８質量部、トリフェニルフォスフィン０．６質量部を添加し、窒素雰囲気下において１６０℃で８時間反応を行い水酸基含有樹脂（３）を得た。【００５８】
（実施例１：酸基含有（メタ）アクリレート樹脂（１）の調製）
温度計、攪拌器、及び還流冷却器を備えたフラスコに、ジエチレングリコールモノメチルエーテルアセテート３１質量部を入れ、合成例１で得た水酸基含有樹脂（１）２３４質量部を溶解し、酸化防止剤としてジブチルヒドロキシトルエン０．５質量部、熱重合禁止剤としてメトキノン０．１質量部加えた後、Ｎ−メトキシメチルアクリルアミド７２質量部、シュウ酸１．１質量部を添加し、空気を吹き込みながら１００℃、１５０Ｔｏｒｒの減圧下で１０時間反応を行なった。その後、ジエチレングリコールモノメチルエーテルアセテート４７質量部、テトラヒドロ無水フタル酸５９質量部を加え１１０℃で５時間反応させて、酸基含有（メタ）アクリレート樹脂（１）を得た。この酸基含有（メタ）アクリレート樹脂（１）の固形分酸価は８０ｍｇＫＯＨ／ｇであった。【００５９】
（実施例２：酸基含有（メタ）アクリレート樹脂（２）の調製）
温度計、攪拌器、及び還流冷却器を備えたフラスコに、ジエチレングリコールモノメチルエーテルアセテート３６質量部を入れ、合成例１で得た水酸基含有樹脂（１）２３４質量部を溶解し、酸化防止剤としてジブチルヒドロキシトルエン０．６質量部、熱重合禁止剤としてメトキノン０．１質量部加えた後、Ｎ−メトキシメチルアクリルアミド８５質量部、シュウ酸１．２質量部を添加し、空気を吹き込みながら１００℃、１５０Ｔｏｒｒの減圧下で１０時間反応を行なった。その後、ジエチレングリコールモノメチルエーテルアセテート３８質量部、テトラヒドロ無水フタル酸４３質量部を加え１１０℃で５時間反応させて、酸基含有（メタ）アクリレート樹脂（２）を得た。この酸基含有（メタ）アクリレート樹脂（２）の固形分酸価は６０ｍｇＫＯＨ／ｇであった。【００６０】
（実施例３：酸基含有（メタ）アクリレート樹脂（３）の調製）
温度計、攪拌器、及び還流冷却器を備えたフラスコに、ジエチレングリコールモノメチルエーテルアセテート３３質量部を入れ、合成例１で得た水酸基含有樹脂（１）２３４質量部を溶解し、酸化防止剤としてジブチルヒドロキシトルエン０．５質量部、熱重合禁止剤としてメトキノン０．１質量部加えた後、Ｎ−メトキシメチルアクリルアミド７６質量部、シュウ酸１．１質量部を添加し、空気を吹き込みながら１００℃、１５０Ｔｏｒｒの減圧下で１０時間反応を行なった。その後、ジエチレングリコールモノメチルエーテルアセテート３４質量部、無水コハク酸３６質量部を加え１１０℃で５時間反応させて、酸基含有（メタ）アクリレート樹脂（３）を得た。この酸基含有（メタ）アクリレート樹脂（３）の固形分酸価は８０ｍｇＫＯＨ／ｇであった。【００６１】
（実施例４：酸基含有（メタ）アクリレート樹脂（４）の調製）
温度計、攪拌器、及び還流冷却器を備えたフラスコに、ジエチレングリコールモノメチルエーテルアセテート３７質量部を入れ、合成例１で得た水酸基含有樹脂（１）２３４質量部を溶解し、酸化防止剤としてジブチルヒドロキシトルエン０．６質量部、熱重合禁止剤としてメトキノン０．１質量部加えた後、Ｎ−メトキシメチルアクリルアミド８６質量部、シュウ酸１．２質量部を添加し、空気を吹き込みながら１００℃、１５０Ｔｏｒｒの減圧下で１０時間反応を行なった。その後、ジエチレングリコールモノメチルエーテルアセテート２９質量部、無水コハク酸２７質量部を加え１１０℃で５時間反応させて、酸基含有（メタ）アクリレート樹脂（４）を得た。この酸基含有（メタ）アクリレート樹脂（４）の固形分酸価は６０ｍｇＫＯＨ／ｇであった。【００６２】
（実施例５：酸基含有（メタ）アクリレート樹脂（５）の調製）
温度計、攪拌器、及び還流冷却器を備えたフラスコに、ジエチレングリコールモノメチルエーテルアセテート３３質量部を入れ、合成例２で得た水酸基含有樹脂（２）２１３質量部を溶解し、酸化防止剤としてジブチルヒドロキシトルエン０．６質量部、熱重合禁止剤としてメトキノン０．１質量部加えた後、Ｎ−メトキシメチルアクリルアミド７７質量部、シュウ酸１．２質量部を添加し、空気を吹き込みながら１００℃、１５０Ｔｏｒｒの減圧下で１０時間反応を行なった。その後、ジエチレングリコールモノメチルエーテルアセテート４３質量部、テトラヒドロ無水フタル酸５６質量部を加え１１０℃で５時間反応させて、酸基含有（メタ）アクリレート樹脂（５）を得た。この酸基含有（メタ）アクリレート樹脂（５）の固形分酸価は８０ｍｇＫＯＨ／ｇであった。【００６３】
（実施例６：酸基含有（メタ）アクリレート樹脂（６）の調製）
温度計、攪拌器、及び還流冷却器を備えたフラスコに、ジエチレングリコールモノメチルエーテルアセテート３８質量部を入れ、合成例２で得た水酸基含有樹脂（２）２１３質量部を溶解し、酸化防止剤としてジブチルヒドロキシトルエン０．６質量部、熱重合禁止剤としてメトキノン０．１質量部加えた後、Ｎ−メトキシメチルアクリルアミド８９質量部、シュウ酸１．２質量部を添加し、空気を吹き込みながら１００℃、１５０Ｔｏｒｒの減圧下で１０時間反応を行なった。その後、ジエチレングリコールモノメチルエーテルアセテート３５質量部、テトラヒドロ無水フタル酸４１質量部を加え１１０℃で５時間反応させて、酸基含有（メタ）アクリレート樹脂（６）を得た。この酸基含有（メタ）アクリレート樹脂（６）の固形分酸価は６０ｍｇＫＯＨ／ｇであった。【００６４】
（実施例７：酸基含有（メタ）アクリレート樹脂（７）の調製）
温度計、攪拌器、及び還流冷却器を備えたフラスコに、ジエチレングリコールモノメチルエーテルアセテート８３質量部を入れ、合成例４で得た水酸基含有樹脂（３）２００質量部を溶解し、酸化防止剤としてジブチルヒドロキシトルエン０．６質量部、熱重合禁止剤としてメトキノン０．１質量部加えた後、Ｎ−メトキシメチルアクリルアミド１０３質量部、シュウ酸１．１質量部を添加し、空気を吹き込みながら１００℃、１５０Ｔｏｒｒの減圧下で３０時間反応を行なった。その後、ジエチレングリコールモノメチルエーテルアセテート８質量部、テトラヒドロ無水フタル酸４２質量部、トリフェニルフォスフィン０．８質量部を加え１１０℃で６時間反応させて、酸基含有（メタ）アクリレート樹脂（７）を得た。この酸基含有（メタ）アクリレート樹脂（７）の固形分酸価は６０ｍｇＫＯＨ／ｇであった。【００６５】
（比較例１：酸基含有エポキシアクリレート樹脂の調製）
温度計、攪拌器、及び還流冷却器を備えたフラスコに、ジエチレングリコールモノメチルエーテルアセテート１０１質量部を入れ、オルソクレゾールノボラック型エポキシ樹脂（ＤＩＣ株式会社製「ＥＰＩＣＬＯＮ  Ｎ−６８０」、エポキシ基当量；２１４ｇ／ｅｑ）４２８質量部を溶解し、酸化防止剤としてジブチルヒドロキシトルエン４質量部、熱重合禁止剤としてメトキノン０．４質量部加えた後、アクリル酸１４４質量部、トリフェニルフォスフィン１．６質量部を添加し、空気を吹き込みながら１２０℃で１０時間エステル化反応を行なった。その後、ジエチレングリコールモノメチルエーテルアセテート３１１質量部、テトラヒドロ無水フタル酸１６０質量部を加え１１０℃で２．５時間反応させて、酸基含有エポキシアクリレート樹脂を得た。この酸基含有エポキシアクリレート樹脂の固形分酸価は８５ｍｇＫＯＨ／ｇであった。【００６６】
（実施例８：硬化性樹脂組成物（１）の調製）
実施例１で得た酸基含有（メタ）アクリレート樹脂（１）１００質量部、硬化剤としてオルソクレゾールノボラック型エポキシ樹脂（ＤＩＣ株式会社製「ＥＰＩＣＬＯＮ  Ｎ−６８０」）２４質量部、ジペンタエリスリトールヘキサアクリレート１０質量部、光重合開始剤として２−メチル−１−（４−メチルチオフェニル）−２−モルフォリノプロパン−１−オン（ＢＡＳＦジャパン株式会社製「イルガキュア９０７」）５質量部、硬化促進剤として２−エチル−４−メチルイミダゾール０．５質量部、有機溶剤としてジエチレングリコールモノメチルエーテルアセテート１３質量部、顔料としてフタロシアニングリーン０．６５質量部を配合し、ロールミルにより混錬して硬化性樹脂組成物（１）を得た。【００６７】
（実施例９〜１４：硬化性樹脂組成物（２）〜（７）の調製）
実施例８で用いた酸基含有（メタ）アクリレート樹脂（１）の代わりに、実施例２〜７で得た酸基含有（メタ）アクリレート樹脂（２）〜（７）をそれぞれ用いた以外は、実施例８と同様にして硬化性樹脂組成物（２）〜（７）を得た。【００６８】
（比較例２：硬化性樹脂組成物（Ｃ１）の調製）
実施例８で用いた酸基含有（メタ）アクリレート樹脂（１）の代わりに、比較例１で得た酸基含有エポキシアクリレート樹脂を用いた以外は、実施例８と同様にして硬化性樹脂組成物（Ｃ１）を得た。【００６９】
上記の実施例及び比較例で得られた硬化性樹脂組成物を用いて、下記の評価を行った。【００７０】
［光感度の評価方法］
各実施例及び比較例で得られた硬化性樹脂組成物を、アプリケーターを用いてガラス基材上に膜厚５０μｍとなるように塗布し、８０℃で３０分乾燥させた。次いで、乾燥させた塗膜上にコダック社製「ステップタブレットＮｏ．２」を乗せ、メタルハライドランプを用いて５００ｍＪ／ｃｍ２の紫外線を照射した。これを１％の炭酸ナトリウム水溶液で３０℃１８０秒間現像し、ステップタブレット法に基づきステップタブレットの残存段数にて評価した。なお、残存段数が多いほど光感度が高いことを示す。【００７１】
［アルカリ現像性の評価方法］
各実施例及び比較例で得られた硬化性樹脂組成物を、アプリケーターを用いてガラス基材上に膜厚５０μｍとなるように塗布した後、８０℃でそれぞれ３０分間、４０分間、５０分間、６０分間、７０分間、８０分間、９０分間、１００分間乾燥させ、乾燥時間が異なるサンプルを作成した。これらを１％炭酸ナトリウム水溶液で３０℃１８０秒間現像し、基板上に残渣が残らなかったサンプルの８０℃での乾燥時間を乾燥管理幅として評価した。なお、乾燥管理幅が長いほどアルカリ現像性が優れていることを示す。【００７２】
［絶縁信頼性の評価方法］
各実施例及び比較例で得られた硬化性樹脂組成物を、クシ型電極基板（ラインアンドスペースは１００μｍ／１００μｍ）上に以下の条件にて、硬化物を作製した。硬化性樹脂組成物を塗布し、８０℃で３０分乾燥させた。メタルハライドランプを用いて１０００ｍＪ／ｃｍ２の紫外線を照射し、１６０℃で１時間後硬化し、硬化膜を作製した。前記硬化膜を温度１２０℃、湿度８５％に設定した恒温恒湿槽器内に入れ、ＤＣ１００Ｖのバイアス電圧を印加し、２４０時間後のマイグレーションの有無を目視にて下記の評価基準で評価した。【００７３】
○：全く変化なし。
×：マイグレーションが発生する。【００７４】
［塩素含有量の測定方法］
各実施例及び比較例で得られた硬化性樹脂組成物０．３ｇを２００ｍｌ共栓付三角フラスコに精秤し、１−ブタノール２０ｍｌを加え、１２０℃の油浴中で還流溶解した。さらに、金属ナトリウム１ｇを加え油浴中で１時間還流した。放冷後、純水５ｍｌおよび硝酸５ｍｌを加え、この溶液を電位差滴定装置（京都電子工業製「ＡＴ−３１０Ｊ」）を用いて生成したＮａＣｌを０．０１モル／リットルの硝酸銀水溶液で滴定することによって求めた。【００７５】
実施例８〜１４で作製した硬化性樹脂組成物（１）〜（７）及び比較例２で作製した硬化性樹脂組成物（Ｃ１）の評価結果を表１に示す。【００７６】
【表１】
2019049721.tif 000006
【００７７】
表１中の「ＮＤ」は、不検出を示す。【００７８】
表１に示した実施例８〜１４は、本発明の酸基含有（メタ）アクリレート樹脂を用いた硬化性樹脂組成物の例であり、この硬化性樹脂組成物を用いて得られた硬化物は、塩素イオンを含有せず高い絶縁信頼性を有し、光感度及びアルカリ現像性に極めて優れることが確認できた。【００７９】
一方、比較例２は、酸基含有エポキシアクリレートを用いた硬化性樹脂組成物の例であるが、この硬化性樹脂組成物を用いて得られた硬化物は、光感度には優れるものの、アルカリ現像性及び絶縁信頼性は著しく不十分であることが確認できた。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料とする酸基含有（メタ）アクリレート樹脂であって、
前記Ｎ−アルコキシアルキル（メタ）アクリルアミド化合物（Ｃ）と酸無水物（Ｄ）との当量比［（Ｃ）／（Ｄ）］が、０．２〜７の範囲であることを特徴とする酸基含有（メタ）アクリレート樹脂。
【請求項２】
前記酸基含有（メタ）アクリレート樹脂の酸価が、３０〜１５０ｍｇＫＯＨ／ｇの範囲である請求項１記載の酸基含有（メタ）アクリレート樹脂。
【請求項３】
前記酸基含有（メタ）アクリレート樹脂中の重合性不飽和結合基当量が、２５０〜１０００ｇ／ｅｑの範囲である請求項１〜３のいずれか１項記載の酸基含有（メタ）アクリレート樹脂。
【請求項４】
前記酸基含有（メタ）アクリレート樹脂が、下記構造式（１）で表される構造部位（Ｉ）と下記構造式（２）で表される構造部位（ＩＩ）とを繰り返し構造単位とする樹脂構造を有するものである請求項１または２記載の酸基含有（メタ）アクリレート樹脂。
【化１】
2019049721.tif 000007
［式中Ｒ３は、それぞれ独立に水素原子または炭素原子数１〜４の炭化水素基である。Ｒ４は、それぞれ独立に水素原子、炭素原子数１〜４の炭化水素基、炭素原子数１〜４のアルコキシ基、ハロゲン原子の何れかであり、ｎは、それぞれ独立に１または２である。Ｒ５は、それぞれ独立にメチレン基または下記構造式（ｘ’−１）〜（ｘ’−５）の何れかで表される構造部位である。Ｒ６、Ｒ７は、それぞれ独立に水素原子または炭素原子数１〜２０の炭化水素基である。また、Ｒ６とＲ７とが、連結して飽和または不飽和の環を形成してもよい。Ｒ８は、炭素原子数１〜１２の炭化水素基である。Ｒ９は、水素原子またはメチル基である。ｘは、前記Ｒ４で表される構造部位、或いは、構造式（１）で表される構造部位（Ｉ）または構造式（２）で表される構造部位（ＩＩ）とが、＊印が付されたＲ５を介して連結する結合点である。］
【化２】
2019049721.tif 000008
［式中ｈは、０または１である。Ｒ１０は、それぞれ独立して脂肪族炭化水素基、アルコキシ基、ハロゲン原子、アリール基、アラルキル基の何れかであり、ｉは、０または１〜４の整数である。Ｒ１１は、水素原子またはメチル基である。Ｗは、下記構造式（ｗ−１）または（ｗ−２）である。Ｙは、炭素原子数１〜４のアルキレン基、酸素原子、硫黄原子、カルボニル基の何れかである。ｊは、１〜４の整数である。］
【化３】
2019049721.tif 000009
［式中Ｒ１２は、それぞれ独立に水素原子または炭素原子数１〜４の炭化水素基である。Ｒ１３、Ｒ１４は、それぞれ独立に水素原子または炭素原子数１〜２０の炭化水素基である。また、Ｒ１３とＲ１４とが、連結して飽和または不飽和の環を形成してもよい。Ｒ１５は、炭素原子数１〜１２の炭化水素基である。Ｒ１６は、水素原子またはメチル基である。］
【請求項５】
請求項１〜４のいずれか１項記載の酸基含有（メタ）アクリレート樹脂と、光重合開始剤とを含有することを特徴とする硬化性樹脂組成物。
【請求項６】
請求項５記載の硬化性樹脂組成物の硬化反応物であることを特徴とする硬化物。
【請求項７】
請求項５記載の硬化性樹脂組成物からなることを特徴とする絶縁材料。
【請求項８】
請求項５記載の硬化性樹脂組成物からなることを特徴とするソルダーレジスト用樹脂材料。
【請求項９】
請求項８記載のソルダーレジスト用樹脂材料からなることを特徴とするレジスト部材。
【請求項１０】
フェノール性水酸基含有樹脂（Ａ）と、環状カーボネート化合物（Ｂ１）または環状エーテル化合物（Ｂ２）と、Ｎ−アルコキシアルキル（メタ）アクリルアミド化合物（Ｃ）と、酸無水物（Ｄ）とを必須の反応原料として反応させて得られることを特徴とする酸基含有（メタ）アクリレート樹脂の製造方法。
【国際調査報告】
2019049721.tif 000010
2019049721.tif 000011
2019049721.tif 000012
2019049721.tif 000013